(57)【要約】【課題】レーザ光による接合部分における均一溶着を可能として接合強度や外観に優れるとともに、ベルト製品などのレーザ接合における生産性、コスト性に優れたレーザ溶融接合用ベルト素材を提供する。【解決手段】加熱による融着性とレーザ光に対する透過性とを有した繊維シート１１の片面にレーザ光吸収材層１２を被覆し、さらにその表面を熱可塑性樹脂層１３によりコーティングすることによりレーザ溶融接合用ベルト素材１０を構成する。【選択図】図１
2011038201.tif 000002
【特許請求の範囲】
【請求項１】
加熱による融着性とレーザ光に対する透過性とを有した繊維シートの片面にレーザ光吸収材を被覆し、さらにその表面を熱可塑性樹脂によりコーティングしたことを特徴とするレーザ溶融接合用ベルト素材。
【請求項２】
前記繊維シートがポリプロピレン繊維やポリエステル繊維、ナイロン繊維などの合成繊維により編製された厚みが０．１ｍｍ〜１０ｍｍの帯状材であり、前記レーザ光吸収材の厚みが前記繊維シートの厚みの１／２０〜１／１０であり、前記熱可塑性樹脂の厚みが前記繊維シートの厚みの１／２０〜１／１０であることを特徴とする請求項１記載のレーザ溶融接合用ベルト素材。
【請求項３】
請求項１又は２記載のレーザ溶融接合用ベルト素材に適用されるレーザ接合方法であって、前記ベルト素材における前記レーザ光吸収材の被覆側を相対するように互いに重ね合わせた当接面に前記繊維シートを透過させた半導体レーザ光を照射して、前記レーザ光吸収材を加熱し前記当接面近傍の繊維シート及び熱可塑性樹脂を溶融接合させることを特徴とするレーザ接合方法。
【請求項４】
前記繊維シートのレーザ照射される前後を回転ローラにより所定の圧力で加圧しながらベルト素材を移動させて溶融接合部を形成することを特徴とする請求項３記載のレーザ接合方法。
【発明の詳細な説明】
【技術分野】
【０００１】
本発明は、ベルトの端部を重ね合わせた合わせ面同士をレーザ接合して、服飾用ベルトや車両用安全ベルト、荷物吊用ベルトなどを形成するためのレーザ溶融接合用ベルト素材及びそのレーザ接合方法に関する。
【背景技術】
【０００２】
従来、シート状などに形成された樹脂部材同士のレーザ溶接方法は、重ね合わせた樹脂部材の接合部分にサンドイッチ状にレーザ光吸収材を介在させ、いずれかの樹脂部材の外側からレーザ光を照射して、このレーザ光の吸収による発熱により両樹脂部材の接合部分を溶融して冷却接合するようにするものである。（例えば特許文献１参照）
また、特許文献２（特開平４−１５７０８２号公報）には、レーザ光に対する透過性を有する薄肉厚シート等のレーザ溶接において、接合部に吸収率を高くした同一材質などの接合部の継手性能に影響を与えないレーザ光高吸収材を用いるレーザ溶接方法が記載されている。
【先行技術文献】
【特許文献】
【０００３】
【特許文献１】特許第３６８２６２０号
【特許文献２】特開平４−１５７０８２号公報
【発明の概要】
【発明が解決しようとする課題】
【０００４】
しかしながら、前記従来のレーザ溶接方法を服飾用ベルトや荷物吊用ベルトなどの帯状部材に適用する場合、以下のような問題点があった。
樹脂繊維などの編み目を有したシートを重合させた接合部は、その合わせ目部分がレーザ光により溶融して接合されるが、この編み目を有する接合部分の微細凹凸空隙によって繊維間の融着が不均一となって、理想とする接合強度が得られない場合があった。
また、サンドイッチ状にレーザ光吸収材を介在させる従来の方法では、ベルトなどを構成する樹脂繊維に極めて近い位置において発熱作用が生ずるために、その樹脂繊維を過度に変質、劣化させるなどの虞れもあった。
さらに、レーザ光吸収材が被接合材の表面に露出して（浮き出て）黒い染みの状態となったり、接合部分の繊維がほつれたりして、製品としての見栄えを悪くさせる場合があり、ベルト製品の生産効率や歩留りが低下してコストアップに繋がるという問題があった。
【０００５】
本発明は前記従来の課題を解決するためになされたものであって、レーザ光による接合部分における均一溶着を可能として接合強度や外観に優れるとともに、ベルト製品などのレーザ接合における生産性、コスト性に優れたレーザ溶融接合用ベルト素材及びそのレーザ接合方法を提供することを目的とする。
【課題を解決するための手段】
【０００６】
（１）本発明のレーザ溶融接合用ベルト素材は、加熱による融着性とレーザ光に対する透過性とを有した繊維シートの片面にレーザ光吸収材を被覆し、さらにその表面を熱可塑性樹脂によりコーティングしたことを特徴とする。
【０００７】
（２）本発明は前記（１）のレーザ溶融接合用ベルト素材において、前記繊維シートがポリプロピレン繊維やポリエステル繊維、ナイロン繊維などの合成繊維により編製された厚みが０．１ｍｍ〜１０ｍｍの帯状材であり、前記レーザ光吸収材の厚みが前記繊維シートの厚みの１／２０〜１／１０であり、前記熱可塑性樹脂の厚みが前記繊維シートの厚みの１／２０〜１／１０であることにも特徴を有している。
【０００８】
（３）本発明のレーザ接合方法は、前記（１）又は（２）のレーザ溶融接合用ベルト素材に適用されるレーザ接合方法であって、前記ベルト素材における前記レーザ光吸収材の被覆側を相対するように互いに重ね合わせた当接面に前記繊維シートを透過させた半導体レーザ光を照射して、前記レーザ光吸収材を加熱し前記当接面近傍の繊維シート及び熱可塑性樹脂を溶融接合させることを特徴とする。
【０００９】
（４）本発明は前記（３）のレーザ接合方法において、前記繊維シートのレーザ照射される前後を回転ローラにより所定の圧力で加圧しながらベルト素材を移動させて溶融接合部を形成することを特徴とする。
【発明の効果】
【００１０】
本発明によれば、加熱による融着性とレーザ光に対する透過性とを有した繊維シートの片面にレーザ光吸収材を被覆し、さらにその表面を熱可塑性樹脂によりコーティングして、これをレーザ溶融接合用ベルト素材としているので、レーザ光による均一溶着を可能として接合強度や外観に優れるとともに、レーザ接合におけるベルト製品の生産性に優れたものとすることができる。
また、ベルト素材の合わせ面をレーザ光により溶融して接合した場合であっても、編み目の微細凹凸空隙を有した繊維間の融着が均一となって、十分な接合強度が得られる。
さらに、レーザ光吸収材が被接合材の表面に露出して（浮き出て）黒い染みの状態を呈することなく、製品としての見栄えを悪くさせることもない、接合強度及び見栄えに優れたベルト製品を生産することが出来る。
【図面の簡単な説明】
【００１１】
【図１】本発明の実施例１に係るレーザ溶融接合用ベルト素材の断面図である。
【図２】同レーザ溶融接合用ベルトの製造方法の模式説明図である。
【図３】（ａ）は本発明の実施例１に係るレーザ溶融接合用ベルトを用いたレーザ接合方法の側面説明図であり、（ｂ）はその平面説明図であり、（ｃ）はレーザ溶着部を断続的に形成した場合のレーザ接合方法の平面説明図である。
【図４】本発明の実施例２に係るレーザ接合方法の説明図である。
【図５】ベルト接合強度試験方法の説明図である。
【発明を実施するための形態】
【００１２】
本実施形態に係るレーザ溶融接合用ベルト素材は、加熱による融着性とレーザ光に対する透過性とを有した繊維シートの片面にレーザ光吸収材を被覆し、さらにその表面を熱可塑性樹脂によりコーティングすることで構成されている。
これによって、ベルト素材を重ね合わせてレーザ光により接合する際の均一溶着を可能として接合強度やその外観に優れたベルト製品を効率的に製造できる。
【００１３】
レーザ光を照射するレーザ発振器は、典型的には２枚の鏡が対向した構造を有した光共振器（キャビティ）における媒質の電子エネルギー準位を高めるようにポンピングさせてレーザ光を発振する装置系により構成される。レーザ発振器を用いて２枚もしくは同一シートの端部同士を接合するように溶着する際には、適宜のレーザ発振器を用いることができる。
このようにして、レーザ透過性のあるベルト素材及び、このベルト素材と相溶性があってレーザ吸収性のあるレーザ吸収材とを加圧しながら当接して、レーザ光を照射することによって重ね合わせた当接面を溶融し一体化させる。レーザとしては、半導体レーザやＹＡＧレーザなどを経済性やビーム品質などの観点から特に好ましく用いることができる。
【００１４】
繊維シートは、例えば、ポリプロピレン繊維やポリエステル繊維、ナイロン繊維などの合成繊維を経緯に組み合わせて平織りや、綾織り、しゅす織りにより布地状に形成されたストリング状、ベルト状の素材である。
例えば、平織りは、経糸（たていと）と緯糸（よこいと）を交互に浮き沈みさせて織る最も単純な織物組織であり、丈夫で摩擦に強い。
綾織りは、タテ糸がヨコ糸の上を２本（３本）、ヨコ糸の下を１本、交差させて織られる織物であり、平織りよりもしなやかな風合いがあり、伸縮性に優れシワがよりにくいなどの利点がある。
しゅす織は、経糸（たていと）、緯糸（よこいと）五本以上から構成される織物組織であり、経・緯どちらかの糸の浮きが少なく、密度が高く地は厚いが斜文織よりも柔軟性や光沢に優れている。
【００１５】
ベルト製品は、編製された厚みが０．１ｍｍ〜１０ｍｍの帯状素材の端部同士をループ状に接合したり、異なる帯状素材の端部を繋ぎ合わせたりして形成される服飾用ベルトや、荷物吊用ベルトなどであり、ベルトの表面は、無垢材と異なり凹凸状となっている。
【００１６】
レーザ光吸収材としては、例えば特定周波数の半導体レーザ光に対する吸収性に優れたカーボンなどの着色材を所定量混入したポリエステル樹脂材やポリプロピレン樹脂材などを用いることができる。着色材は染料や顔料よりなるもので、繊維シートの樹脂材と互いに容易に溶融変性させることができることが望ましい。なお、顔料の場合は、その顔料粒子の光散乱により吸収係数が低く、所定の加熱効果を生ずるために高濃度としなければならないため、顔料よりも染料のほうが好ましい。
【００１７】
繊維シートの表面をコーティングする熱可塑性樹脂としては、ポリウレタンやポリエステルなどの汎用プラスチックが適用でき、ポリウレタンの水分散体が扱い易いので好ましく適用できる（例えば、第一工業製薬（株）のスーパーフレックス４６０など）。熱可塑性樹脂は加熱により成形可能な流動性を持つようになるプラスチックであり、熱エネルギーによりポリマ分子の各部が自由運動して互いに流動性を持つことで軟化し、冷却するとポリマ各部の自由運動が収まって流動性を失って固化させることができる。
【００１８】
また、本実施形態に係るレーザ溶融接合用ベルト素材は、前記繊維シートがポリプロピレン繊維やポリエステル繊維、ナイロン繊維などの合成繊維により編製された厚みが０．５〜２ｍｍ（０．１ｍｍ〜１０ｍｍへ変更）の帯状材であり、前記レーザ光吸収材の厚みが前記繊維シートの厚みの１／２０〜１／１０であり、前記熱可塑性樹脂の厚みが前記繊維シートの厚みの１／２０〜１／１０であることにも特徴を有している。
これによって、服飾用ベルトや荷物吊用ベルトなどの帯状部材を製造する場合に、繊維シートを重ね合わせた合わせ目部分における溶融接合部分が均一にして所定の接合強度を保持させるととも、レーザ光吸収材が残存したり接合部分の繊維がほつれたりして製品としての見栄えを悪くさせるのを効果的に防止できる。
【００１９】
前記繊維シートの厚みが０．１ｍｍより薄くなると、荷物吊用ベルトなどに必要な強度を確保することが困難になり、逆に厚みが１０ｍｍを超えるとそのシートを透過してその裏面側に配置されたレーザ光吸収材に吸収されるレーザ光のエネルギー量が減少して溶融不良が生じるので好ましくない。
また、レーザ光吸収材の厚みが繊維シートの厚みの１／２０より薄くなるにつれ、レーザ光吸収による発熱量が不足して効果的な溶着が困難になる。
逆に、レーザ光吸収材の厚みが１／１０を超えて厚くなると、レーザ光吸収材が残存したり、不均一溶融によりベルト製品などの外観不良を生じたりする。
さらに、熱可塑性樹脂の厚みが繊維シートの厚みの１／２０より薄くなると、溶融面をカバーするのに必要な樹脂量の不足を招いて外観不良が生じ易くなる。
逆に、熱可塑性樹脂の厚みが１／１０を超えると、相対するレーザ光吸収材間の距離が大きくなり過ぎて所定強度の接合部を確保することが困難となるので好ましくない。
【００２０】
本実施形態に係るレーザ溶融接合用ベルト素材のレーザ接合方法は、レーザ溶融接合用ベルト素材に適用されるレーザ接合方法であって、前記ベルト素材における前記レーザ光吸収材の被覆側を相対させて重ね合わせた当接面に前記繊維シートを透過させた半導体レーザ光を照射して、前記レーザ光吸収材を加熱し前記当接面近傍の繊維シート及び熱可塑性樹脂を溶融接合させることを特徴とする。これによって、レーザ光による接合部分における均一溶着を可能として接合強度や外観に優れるとともに、ベルト製品などのレーザ接合における生産性、コスト性に優れたレーザ溶融接合用ベルト素材のレーザ接合方法を提供できる。
【００２１】
本実施形態に係るレーザ接合方法は、前記繊維シートのレーザ照射される前後を回転ローラにより所定の圧力で加圧しながらベルト素材を移動させて溶融接合部を形成することもできる。
これによって、溶融接合部分となる２枚の繊維シート間を位置付けて密着させるとともに、レーザ照射により溶融させた繊維同士の接合状態を圧縮して密度を上げて強化することができるので、さらに接合強度に優れたベルト製品を効率的に得ることができる。
回転ローラは、ＸＹステージ（コンベア）上などに搭載されて走行するレーザ溶融接合用ベルト素材の上方に配置されたレーザ発振器本体と、レーザ発振器本体から照射されるレーザビームの前後（移動するＸＹステージ上のベルト素材からみてレーザビームを挟んで前後）にそれぞれ設けられている。
このような回転ローラは、電動シリンダなどを介して重ね合わせた繊維シート間に所定加重、例えば約１００〜２００Ｎ（１０〜２０ｋｇＦ）を付加するように構成できる。
【実施例１】
【００２２】
以下、本発明の実施例１に係るレーザ溶融接合用ベルト素材、及びそのレーザ接合方法について図面に基づいて説明する。
図１は、実施例１のレーザ溶融接合用ベルト素材の一例を模式的に示す断面図である。図示するように、レーザ溶融接合用ベルト素材１０は、その幅が約２０ｍｍ、全体厚みが約１ｍｍのテープ帯状などのものであって、例えば、ポリエステル繊維やポリプロピレン繊維などにより編織されて形成された繊維シート１１と、その繊維シート１１のいずれかの片面に設けられたレーザ光吸収材を形成させたレーザ光吸収材層１２と、これら全体をカバーするようにコーティングされた熱可塑性樹脂層１３とにより構成されている。
【００２３】
レーザ溶融接合用ベルト素材１０は、その端部同士を重ね合わせた当接面に半導体レーザ光を照射して、ループ状に溶融接合して各種ベルト製品などを製造するための素材となるものであって、重荷物吊り上げベルトや荷締めベルト（ラッシングベルト）、鞄の取っ手やバッグの紐などとなる各ベルト製品としての用途に応じて、ポリプロピレン樹脂や、ポリエステル繊維、ナイロン繊維などのものが素材として適用される。
なお、平織り、綾織り、袋とじ織りなどにより編み上げられる繊維シート１１は、その素材の種類や、厚み、繊維充填密度などを適宜選択して、その半導体レーザ発振器からの特定波長のレーザ光に対する透過度が所定範囲内になるように予め設定されるようにしている。
【００２４】
図２は、レーザ溶融接合用ベルト素材１０の製造方法を説明する模式図である。図２に示すように、繊維シート１１は、図示しないシート送りローラなどを介してライン上を走行される。このような繊維シート１１の走行ライン上には、レーザ光吸収材を貯留した吸収材タンク１４と、熱可塑性樹脂を貯留したコーティング樹脂タンク１５と、繊維シート１１上にコーティングされたレーザ光吸収材及び熱可塑性樹脂が乾燥するための乾燥炉１６とが直列に配置されている。
【００２５】
このようにして、ポリエステル繊維を主材とする繊維シート１１の片面側に、吸収材タンク１４内に、その片側部分がレーザ光吸収材に浸漬されて回転するローラ１７が圧着されて走行される。これによって、レーザ光吸収材が繊維シート１１に付着塗布されて所定厚みのレーザ光吸収材の被覆層が形成される。
なお、本実施例ではローラ１７は所定間隔を有した左右一対のローラからなり、図２に示すように、ローラ幅で平行する２条のレーザ光吸収材層が繊維シート１１上に配置されるようにしている。
【００２６】
続いて、乾燥処理されたレーザ光吸収材を有する繊維シート１１は、コーティング樹脂タンク１５内の熱可塑性樹脂の溶液中に浸漬されたローラ１８の下部を潜らせることにより、その繊維シート１１の表裏両全面にわたって所定厚みの熱可塑性樹脂層が被覆される。
【００２７】
最後に、以上のようなコーティング処理がなされた繊維シート１１を、乾燥炉１６内を走行させることで乾燥硬化させ、所定厚みのレーザ吸収材層と熱可塑性樹脂層とを繊維シート１１上に積層してなるレーザ溶融接合用ベルト素材１０を製造するようになっている。
【００２８】
図３（ａ）は本発明の実施例１に係るレーザ溶融接合用ベルト素材を用いたレーザ接合方法の側面説明図であり、（ｂ）はその平面説明図である。
図示するように、製造されたレーザ溶融接合用ベルト素材１０は、その端部同士又は異なるレーザ溶融接合用ベルト素材の端部を重ね合わせた後、そのレーザ光吸収材層のない裏面（図３（ａ）では上）側から、図示しないレーザ発振器を介して、所定出力、所定周波数の半導体レーザ光を照射される。
これにより、レーザ光吸収材層１２がレーザ光を吸収して発熱して、レーザ溶融接合用ベルト素材１０端部の当接部の材料を、相互に繊維間の隙間を埋めるように溶融させてレーザ溶着部１２ａが形成される。
そして、レーザ光の照射を止めることにより、当接部が冷却されるとともにレーザ溶着部１２ａが硬化して、接合強度と外観に優れた装飾用バンドや荷物吊り上げベルトを効率的に製造することを可能にしている。
なお、図３（ｃ）は、レーザ溶着部を断続的に形成した場合のレーザ接合方法の平面説明図である。
この場合は、所定距離レーザ照射をした後、レーザ照射を停止したままベルト素材１０を移動させて非溶着部を形成し、さらに所定距離レーザ照射をして溶着部を形成するという操作を繰り返す。
この場合は図３（ｃ）に示すように、ステッチ状（破線状）に破線状レーザ溶着部１２ｂが形成されて、レーザ溶着部での折り曲げができるという効果を奏する。
【実施例２】
【００２９】
本発明の実施例２のレーザ溶融接合用ベルト素材を用いたレーザ接合方法は、レーザ光吸収材層１２及び熱可塑性樹脂層１３を有した繊維シート１１の、レーザ照射される前後を回転ローラにより所定の圧力で加圧しながらベルト素材を移動させて、溶融接合部を形成し、レーザ照射後の当接面に存在する溶融樹脂を加圧することによりその接合部の接合強度を高めるようにしたものである。
図４に示すように、本実施例のレーザ照射装置２０は、ＸＹステージ（コンベア）上などを走行するレーザ溶融接合用ベルト素材１０の上方に配置されたレーザ発振器本体２１と、レーザ発振器本体２１から照射されるレーザビームの前後（図では左右であるが、移動するＸＹステージ上のベルト素材からみれば前後）にそれぞれ設けられた前側加圧ローラ２２及び後側加圧ローラ２３をレーザ発振器本体の下部に備え、レーザ発振器本体２１をレーザ溶融接合用ベルト素材１０側に向けて押圧するための電動シリンダ２４とを備えている。なお、電動シリンダ２４の上方は、レーザ照射装置２０の図示しない機枠に固定されている。
【００３０】
ＸＹステージ上のレーザ溶融接合用ベルト素材１０が３ｍｍ／ｓの速度で移動すると、レーザ発振器本体２１を介して、光出力が約４０Ｗ、集光スポット径が約５ｍｍとなるレーザ光を、レーザ溶融接合用ベルト素材１０の当接面に照射してその溶融接合処理を実行した。
そして、電動シリンダ２４を駆動させることによって、レーザ発振器本体２１の前側加圧ローラ２２、後側加圧ローラ２３を介して、レーザ溶融接合用ベルト素材１０を１５０Ｎ（約１５ｋｇＦ）で加圧して、ベルト素材の長手方向６ｃｍ長さの溶融接合部分を形成した。
【００３１】
レーザ発振器本体２１は、アルミ製円筒に集光レンズを組み込んだ治具体であって、その下部に取り付けられた前側加圧ローラ２２及び後側加圧ローラ２３を電動シリンダ２４で上下動させることによって、その端部を重ね合わせたレーザ溶融接合用ベルト素材１０の加圧をするとともにレーザ照射することを可能にしているものである。
このようなレーザ照射装置とＸＹステージやコンベア装置などを組み合わせて、前後に配置した前側加圧ローラ２２、後側加圧ローラ２３で、重ね合わせたレーザ溶融接合用ベルト素材１０同士を所定圧力で押さえながら、ＸＹステージなどの移動により、設定された速度でベルト素材の移動方向に沿って線状にレーザ照射した。
本実施例で用いたレーザ発振器本体２１は、ファイバーカップリング半導体レーザモジュール（Ａｐｏｌｌｏ  Ｉｎｓｔｒｕｍｅｎｔ社製：Ｆ１００−８０８−６  １００Ｗ：波長８０８ｎｍ）と、冷却チラー（オリオン社製：ＲＳＫ−４００ＳＶ−Ｍ）、電源部などから構成されており、ファイバー先端をアルミ製円筒内の集光レンズに接続した構造を有している。
【００３２】
実施例２では、レーザ溶融接合用ベルト素材１０端部の裏面同士を対向させることで全体をループ状にして、上記構成のレーザ接合装置によりレーザ接合部１０ａを形成した。そして、図５に示すように、このようにレーザ溶融接合用ベルト素材１０により形成されたベルト製品のレーザ接合部１０ａが、引張用治具２５、２６により引き剥がされるときの強度（レーザ溶融接合強度）を測定した。
そして、このベルト製品のレーザ溶融接合強度測定のＮ数を５として平均５．０ｋＮを得た。なお、同素材を用いた従来方法で接合した縫製品の接合強度は、平均４．１ｋＮであった。
以上のように、実施例２によるレーザ接合方法では、加圧ローラにより加圧しながらレーザ照射を行なったため、強度値のばらつきも少なく安定しており、縫製によるベルト製品に比較しても遜色ない強度測定の結果が得られることが明らかになった。
【産業上の利用可能性】
【００３３】
以上説明したように、本発明は、重ね合わせた端部同士をレーザ接合して服飾用ベルトや車両用安全ベルト、荷物吊用ベルトなどを形成するためのレーザ溶融接合用ベルト素材に関するものであり、そのレーザ接合に際して優れた効果を奏することができる。すなわち、本発明は、繊維シートの片面にレーザ光吸収材を被覆し、さらにその表面を熱可塑性樹脂によりコーティングすることによって、レーザ加熱の際に均一溶着させることができて接合強度や外観に優れたベルト製品の生産を可能にしたものであり、産業上の利用可能性がきわめて高い。
【符号の説明】
【００３４】
１０    レーザ溶融接合用ベルト素材
１０ａ    レーザ接合部
１１    繊維シート
１２    レーザ光吸収材層
１２ａ    レーザ溶着部
１２ｂ    破線状レーザ溶着部
１３    熱可塑性樹脂層
１４    吸収材タンク
１５    コーティング樹脂タンク
１６    乾燥炉
１７    ローラ
１８    ローラ
２０    レーザ照射装置
２１    レーザ発振器本体
２２    前側加圧ローラ
２３    後側加圧ローラ
２４    電動シリンダ
２５、２６    引張用治具
【図１】
2011038201.tif 000003
【図２】
2011038201.tif 000004
【図３】
2011038201.tif 000005
【図４】
2011038201.tif 000006
【図５】
2011038201.tif 000007
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
加熱による融着性とレーザ光に対する透過性とを有した繊維シートの片面にレーザ光吸収材を被覆し、さらに、前記レーザ光吸収材の表面を熱可塑性樹脂によりコーティングしたことを特徴とするレーザ溶融接合用ベルト素材。
【請求項２】
前記繊維シートが、ポリプロピレン繊維、ポリエステル繊維、又はナイロン繊維の合成繊維により編製された厚みが０．１ｍｍ〜１０ｍｍの帯状材であり、前記レーザ光吸収材の厚みが前記繊維シートの厚みの１／２０〜１／１０であり、前記熱可塑性樹脂の厚みが前記繊維シートの厚みの１／２０〜１／１０であることを特徴とする請求項１記載のレーザ溶融接合用ベルト素材。
【請求項３】
請求項１又は２記載のレーザ溶融接合用ベルト素材に適用されるレーザ接合方法であって、前記ベルト素材における前記レーザ光吸収材の被覆側を相対するように互いに重ね合わせた当接面に前記繊維シートを透過させた半導体レーザ光を照射して、前記レーザ光吸収材を加熱し前記当接面近傍の繊維シート及び熱可塑性樹脂を溶融接合させることを特徴とするレーザ接合方法。
【請求項４】
前記繊維シートのレーザ照射される前後を回転ローラにより所定の圧力で加圧しながらベルト素材を移動させて溶融接合部を形成することを特徴とする請求項３記載のレーザ接合方法。
【手続補正２】
【補正対象書類名】明細書
【補正対象項目名】０００６
【補正方法】変更
【補正の内容】
【０００６】
（１）本発明のレーザ溶融接合用ベルト素材は、加熱による融着性とレーザ光に対する透過性とを有した繊維シートの片面にレーザ光吸収材を被覆し、さらに、前記レーザ光吸収材の表面を熱可塑性樹脂によりコーティングしたことを特徴とする。
【手続補正３】
【補正対象書類名】明細書
【補正対象項目名】０００７
【補正方法】変更
【補正の内容】
【０００７】
（２）本発明は前記（１）のレーザ溶融接合用ベルト素材において、前記繊維シートが、ポリプロピレン繊維、ポリエステル繊維、又はナイロン繊維の合成繊維により編製された厚みが０．１ｍｍ〜１０ｍｍの帯状材であり、前記レーザ光吸収材の厚みが前記繊維シートの厚みの１／２０〜１／１０であり、前記熱可塑性樹脂の厚みが前記繊維シートの厚みの１／２０〜１／１０であることにも特徴を有している。